СПОСОБ ВЫПЛАВКИ СТАЛИ В КИСЛОРОДНОМ КОНВЕРТОРЕ
STEEL-MAKING METHOD IN OXYGENOUS CONVERTER

Изобретение относится к сталеплавильному производству, а именно к способу выплавки стали в кислородном конверторе с продувкой кислородом.
3
3
Известен способ ведения конверторного процесса [1]. В этом способе применяли акустическую фурму и акустическую установку с частотами ультразвуковых колебаний 1,5×10 и 8×10 Гц (герц). При плавке в кислородном конверторе изменили состав и количество шихтовых материалов. Установлена интенсификация процессов плавки, увеличилась растворимость извести в шлаке, наблюдалось снижение углерода в стали. Недостаток этого способа заключается в использовании пониженной частоты ультразвуков, в результате не достигалась необходимая степень очистки стали от фосфора, серы, азота, водорода, кислорода, включений шлака и футеровки.
Наиболее близким к заявленному способу по технической сущности и достигаемому эффекту является способ ведения конверторного процесса продувкой металла кислородом, а для ускорения процессам окисления примесей чугуна, в частности окисления углерода, на поток газа воздействуют звуковым полем частотой пульсации 500-1500 Гц [2].
Однако такой способ имеет следующие недостатки: высокое содержание кислорода, азота, водорода, серы, фосфора, повышенное флокенообразование, многоступенчатость подачи кислорода, что приводит к неравномерному окислению углерода.
4
9
9
14
Задача, решаемая изобретением, состоит в повышении качества получаемой стали путем снижения в готовом металле концентрации азота, водорода, кислорода, серы, фосфора, частиц шлака и футеровки. Это достигается за счет того, что частота пульсации ультразвука возрастает ступенчато и согласованно с началом периода окисления углерода от 2×10 до 10 Гц, а в период раскисления стали увеличивают частоту пульсаций ультразвука от 10 до 10 Гц до окончания продувки.
4
9
9
14
Технический результат, достигаемый при осуществлении изобретения, заключается в интенсификации процесса окисления серы, фосфора, углерода путем ионизации кислорода и соответственно повышения его реакционной способности за счет увеличения частоты ультразвука от 2×10 до 10 Гц. Увеличение частоты ультразвука от 10 до 10 Гц позволяет снизить концентрацию в металле кислорода, азота, водорода, частиц шлака, футеровки, снизить количество флокенов.
4
9
9
14
Для достижения обеспечиваемого изобретением технического результата в способе выплавки стали в кислородном конверторе, включающем завалку исходных материалов, заливку чугуна, продувку стали кислородом, присадку шлакообразующих материалов, отличающийся тем, что при продувке стали кислородом его ионизируют ультразвуком, при этом частоту пульсаций ультразвука увеличивают ступенчато и согласованно с началом периода окисления углерода от 2×10 до 10 Гц, а в период раскисления стали частоту пульсации ультразвука увеличивают от 10 до 10 Гц до окончания продувки стали кислородом.
4
9
9
14
По мере сгорания углерода частоту ультразвука увеличивают от 2×10 до 10 Гц, что приводит к снижению выбросов металла из конвертора, рафинированию стали от фосфора, серы, углерода, цветных металлов. Далее с целью раскисления металла частоту ультразвука увеличивают от 10 до 10 Гц при этом снижается содержание в стали кислорода, азота, водорода, частиц шлака и футеровки и количества флокенов (при разливке). От действия ионизированных атомов кислорода в жидком расплаве происходит «вытягивание» остаточного кислорода из металла с последующим его дожиганием. Это приводит к сжиганию концентрации кислорода при завершении продувки.
4
6
8
9
9
14
Пример. В конвектор перед заливкой чугуна загружают металл, засыпают 50% от всей предназначенной для плавки извести. Остальную известь и плавиковый шпат засыпают равными дозами на второй и третьей минутах продувки. Продувку начинают в «мягком» режиме устойчивой струей при давлении дутья 8 атмосфер с ионизацией ультразвуком 2×10 Гц. К третьей минуте продувки формирование шлака заканчивается, при этом одновременно увеличивают частоту ультразвука до 2×10 Гц. С пятой минуты продувка ведется стабильной струей кислорода давлением 10 атмосфер, а частоту пульсаций ультразвука увеличивают на восьмой минуте до 2×10 Гц. В течение девятой и десятой минут частоту пульсаций ультразвука увеличивают до 10 Гц. В период раскисления стали с 11 минуты увеличивают частоту пульсации ультразвука от 10 до 10 Гц до окончания раскисления стали, что позволяет снизить концентрацию кислорода в металле, при одновременном снижении содержания серы, фосфора, азота, водорода и механических примесей шлака и футеровки. Результаты опытных плавок представлены в таблице, из которой видно снижение концентрации серы, фосфора, азота, кислорода, углерода в стали при выплавке по предлагаемому способу.
ИСТОЧНИКИ ИНФОРМАЦИИ
1. Блинов К.А. и др. Применения звукового поля для улучшения технологических показателей конверторной плавки. - Сталь, 1978, №3, с.311-313.
2. АС СССР 1046291, МКИ С21 С 5/32, 1983.